(57)【要約】  合成樹脂に優れた透明性を付与することができる新規な核剤、これを含む合成樹脂組成物およびその成形体を提供する。  下記一般式（１）で表されるトリアジン化合物の１種以上を含有する核剤である。2020067144.tif 000026  ここで、一般式（１）中、Ａｒ１、Ａｒ２およびＡｒ３は、それぞれ独立に、無置換のフェニル基または置換基を有するフェニル基を表し、一般式（１）において、置換基を有するフェニル基の置換基の数が１であるものや、一般式（１）のＡｒ１、Ａｒ２およびＡｒ３がすべて異なった基であるもの等が好ましい。
2020067144.tif 000002
【特許請求の範囲】
【請求項１】
下記一般式（１）で表されるトリアジン化合物の１種以上を含有することを特徴とする核剤。
2020067144.tif 000025
（一般式（１）中、Ａｒ１、Ａｒ２およびＡｒ３は、それぞれ独立に、無置換のフェニル基または置換基を有するフェニル基を表す。）
【請求項２】
前記一般式（１）において、置換基を有するフェニル基の置換基の数が１である請求項１記載の核剤。
【請求項３】
前記一般式（１）において、置換基を有するフェニル基の置換基の位置がパラ位である請求項２記載の核剤。
【請求項４】
前記一般式（１）のＡｒ１、Ａｒ２およびＡｒ３がすべて異なった基である請求項１〜３のうちいずれか一項記載の核剤。
【請求項５】
前記一般式（１）のＡｒ１およびＡｒ２が同一の基であり、Ａｒ３がＡｒ１およびＡｒ２とは異なった基である１〜３のうちいずれか一項記載の核剤。
【請求項６】
前記一般式（１）のＡｒ１およびＡｒ２が、無置換のフェニル基である請求項５記載の核剤。
【請求項７】
前記一般式（１）のＡｒ１、Ａｒ２およびＡｒ３が、すべて置換基を有するフェニル基である請求項１〜５のうちいずれか一項記載の核剤。
【請求項８】
前記一般式（１）のＡｒ１およびＡｒ２の有する置換基が同一であり、Ａｒ３の有する置換基が、Ａｒ１およびＡｒ２の有する置換基とは異なる請求項７記載の核剤。
【請求項９】
前記一般式（１）の置換基を有するフェニル基のうち少なくとも１つが、構造中にカルボニル基を有する置換基を有する請求項１〜８のうちいずれか一項記載の核剤。
【請求項１０】
前記一般式（１）のＡｒ３が、構造中にカルボニル基を有する置換基を有する請求項９記載の核剤。
【請求項１１】
合成樹脂と、請求項１〜１０のうちいずれか一項記載の核剤の１種以上と、を含有することを特徴とする合成樹脂組成物。
【請求項１２】
前記合成樹脂がポリオレフィン系樹脂である請求項１１記載の合成樹脂組成物。
【請求項１３】
請求項１１または１２記載の合成樹脂組成物から得られることを特徴とする成形体。
【発明の詳細な説明】
【技術分野】
【０００１】
本発明は、核剤、これを含む合成樹脂組成物およびその成形体に関し、詳しくは、合成樹脂に優れた透明性を付与することができる新規な核剤、これを含む合成樹脂組成物およびその成形体に関する。
【背景技術】
【０００２】
合成樹脂、特にポリオレフィン系樹脂は、その成形加工性、耐熱性、力学的特性および低比重等に優れている利点があり、フィルム、シートおよび各種成形品（構造部品等）に広く利用されている。しかしながら、ポリオレフィン系樹脂自身は、一般的には優れた物性を有しているものの、ある種の用途によっては、その樹脂本来の優れた性能が引き出せないために、その適用が制限される場合があった。【０００３】
この欠点は、ポリオレフィン系樹脂の結晶性に由来するものである。ポリオレフィン系樹脂の結晶性を改善して樹脂の透明性を向上させるために、種々の核剤を用いることが広く行われている。【０００４】
かかる核剤としては、例えば、安息香酸ナトリウム、４−第三ブチル安息香酸アルミニウム塩、アジピン酸ナトリウムおよび２ナトリウムビシクロ［２．２．１］ヘプタン−２，３−ジカルボキシレート等のカルボン酸金属塩、ナトリウムビス（４−第三ブチルフェニル）ホスフェート、ナトリウム−２，２’−メチレンビス（４，６−ジ第三ブチルフェニル）ホスフェートおよびリチウム−２，２’−メチレンビス（４，６−ジ第三ブチルフェニル）ホスフェート等のリン酸エステル金属塩、ジベンジリデンソルビトール、ビス（メチルベンジリデン）ソルビトールおよびビス（ジメチルベンジリデン）ソルビトール等の多価アルコール誘導体等の化合物が挙げられる。【０００５】
また、特許文献１では、ポリマーの曇りを減少させる核剤として、トリスアミド化合物が提案されている。また、特許文献２では、塩化ビニル樹脂等の含ハロゲン樹脂の熱安定性を改善するための安定化剤として、トリスアリールオキシトリアジン化合物が提案されている。さらに、特許文献３では、合成樹脂の流動性改良剤として、トリスアリールオキシトリアジン化合物が提案されている。
【先行技術文献】
【特許文献】
【０００６】
【特許文献１】特表２００６−５１８４０２号公報
【特許文献２】特開昭５４−４９５０号公報
【特許文献３】特開昭６１−１４２６１号公報
【発明の概要】
【発明が解決しようとする課題】
【０００７】
しかしながら、特許文献１で提案されているような核剤は、合成樹脂の核剤としての性能は充分ではなく、透明性等の光学特性の改善は満足いくものではなかった。また、特許文献２で提案されているトリスアリールオキシトリアジン化合物や、特許文献３で提案されているトリスアリールオキシトリアジン化合物は、合成樹脂の核剤としての検討がなされていないというのが現状である。【０００８】
そこで、本発明の目的は、合成樹脂に優れた透明性を付与することができる新規な核剤、これを含む合成樹脂組成物およびその成形体を提供することにある。
【課題を解決するための手段】
【０００９】
本発明者らは、上記課題を解決すべく鋭意検討を重ねた結果、所定の構造を有するトリアジン化合物が、合成樹脂の優れた核剤となり、これを用いることで、上記課題を解消することができることを見出し、本発明を完成するに至った。【００１０】
すなわち、本発明の核剤は、下記一般式（１）、
2020067144.tif 000003
で表されるトリアジン化合物の１種以上を含有することを特徴とするものである。ここで、一般式（１）中、Ａｒ１、Ａｒ２およびＡｒ３は、それぞれ独立に、無置換のフェニル基または置換基を有するフェニル基を表す。【００１１】
本発明の核剤においては、前記一般式（１）において、置換基を有するフェニル基の置換基の数が１であるものが好ましく、この場合、前記一般式（１）において、置換基を有するフェニル基の置換基の位置がパラ位であることが好ましい。また、前記一般式（１）のＡｒ１、Ａｒ２およびＡｒ３がすべて異なった基であるものも好ましい。さらに、前記前記一般式（１）のＡｒ１およびＡｒ２が同一の基であり、Ａｒ３がＡｒ１およびＡｒ２とは異なった基であってもよく、この場合、前記一般式（１）のＡｒ１およびＡｒ２が、無置換のフェニル基であることが好ましい。さらにまた、前記一般式（１）のＡｒ１、Ａｒ２およびＡｒ３が、すべて置換基を有するフェニル基であるものであってもよく、この場合、前記一般式（１）のＡｒ１およびＡｒ２の有する置換基が同一であり、Ａｒ３の有する置換基が、Ａｒ１およびＡｒ２の有する置換基とは異なるものが好ましい。さらに、前記一般式（１）の置換基を有するフェニル基のうち少なくとも１つが、構造中にカルボニル基を有する置換基を有するものも好ましく、前記一般式（１）のＡｒ３が、構造中にカルボニル基を有する置換基を有するものが好ましい。【００１２】
本発明の合成樹脂組成物は、合成樹脂と、本発明の核剤の１種以上と、を含有することを特徴とするものである。【００１３】
本発明の合成樹脂組成物においては、前記合成樹脂はポリオレフィン系樹脂であることが好ましい。【００１４】
本発明の成形体は、本発明の合成樹脂組成物から得られることを特徴とするものである。
【発明の効果】
【００１５】
本発明によれば、合成樹脂に優れた透明性を付与することができる新規な核剤、これを含む合成樹脂組成物およびその成形体を提供することができる。
【発明を実施するための形態】
【００１６】
以下、本発明の実施形態について詳細に説明する。
本発明の核剤は、下記一般式（１）で表されるトリアジン化合物の１種以上を含有する。
【００１７】
2020067144.tif 000004
【００１８】
ここで、一般式（１）中、Ａｒ１、Ａｒ２およびＡｒ３は、それぞれ独立に、無置換のフェニル基または置換基を有するフェニル基を表す。
【００１９】
一般式（１）のＡｒ１、Ａｒ２およびＡｒ３の有する置換基としては、ハロゲン原子、ヒドロキシ基、カルボキシ基、アミノ基、アミノカルボニル基（カルバモイル基ともいう）、ニトロ基、シアノ基、チオール基、スルホ基、スルホンアミド基、ホルミル基、置換基を有していてもよい炭素原子数１〜２０のアルキル基、置換基を有していてもよい炭素原子数６〜２０のアリール基、置換基を有していてもよい炭素原子数７〜２０のアリールアルキル基、置換基を有していてもよい炭素原子数１〜２０のアルコキシ基、置換基を有していてもよい炭素原子数６〜２０のアリールオキシ基、置換基を有していてもよい炭素原子数１〜２０のアルキルチオ基、置換基を有していてもよい炭素原子数１〜２０のアルキルアミノ基、置換基を有していてもよい炭素原子数２〜２０のジアルキルアミノ基、置換基を有していてもよい炭素原子数６〜２０のアリールアミノ基、置換基を有していてもよい炭素原子数１２〜２０のジアリールアミノ基、置換基を有していてもよい炭素原子数７〜２０のアルキルアリールアミノ基、置換基を有していてもよい炭素原子数２〜２０のアルキルカルボニル基、置換基を有していてもよい炭素原子数７〜２０のアリールカルボニル基、置換基を有していてもよい炭素原子数２〜２０のアルキルカルボニルオキシ基、置換基を有していてもよい炭素原子数７〜２０のアリールカルボニルオキシ基、置換基を有していてもよい炭素原子数２〜２０のアルコキシカルボニル基、置換基を有していてもよい炭素原子数７〜２０のアリールオキシカルボニル基、置換基を有していてもよい炭素原子数２〜２０のアルキルアミノカルボニル基、置換基を有していてもよい炭素原子数７〜２０のアリールアミノカルボニル基、置換基を有していてもよい炭素原子数３〜２０のジアルキルアミノカルボニル基、置換基を有していてもよい炭素原子数１３〜２０のジアリールアミノカルボニル基、置換基を有していてもよい炭素原子数８〜２０のアルキルアリールアミノカルボニル基、置換基を有していてもよい炭素原子数２〜２０のアルキルカルボニルアミノ基、置換基を有していてもよい炭素原子数７〜２０のアリールカルボニルアミノ基、置換基を有してもよい炭素原子数２〜２０の複素環基等が挙げられる。また、カルボキシ基、スルホ基は塩を形成していてもよい。また、Ａｒ１、Ａｒ２およびＡｒ３の有する置換基で、置換基を有していてもよい場合、その置換基としては、以下のものが挙げられる。
【００２０】
例えば、メチル、エチル、プロピル、イソプロピル、シクロプロピル、ブチル、ｓｅｃ−ブチル、ｔｅｒｔ−ブチル、イソブチル、アミル、イソアミル、ｔｅｒｔ−アミル、シクロペンチル、ヘキシル、２−ヘキシル、３−ヘキシル、シクロヘキシル、ビシクロヘキシル、１−メチルシクロヘキシル、ヘプチル、２−ヘプチル、３−ヘプチル、イソヘプチル、ｔｅｒｔ−ヘプチル、ｎ−オクチル、イソオクチル、ｔｅｒｔ−オクチル、２−エチルヘキシル、ノニル、イソノニル、デシル等のアルキル基；
メチルオキシ、エチルオキシ、プロピルオキシ、イソプロピルオキシ、ブチルオキシ、ｓｅｃ−ブチルオキシ、ｔｅｒｔ−ブチルオキシ、イソブチルオキシ、アミルオキシ、イソアミルオキシ、ｔｅｒｔ−アミルオキシ、ヘキシルオキシ、シクロヘキシルオキシ、ヘプチルオキシ、イソヘプチルオキシ、ｔｅｒｔ−ヘプチルオキシ、ｎ−オクチルオキシ、イソオクチルオキシ、ｔｅｒｔ−オクチルオキシ、２−エチルヘキシルオキシ、ノニルオキシ、デシルオキシ等のアルコキシ基；
メチルチオ、エチルチオ、プロピルチオ、イソプロピルチオ、ブチルチオ、ｓｅｃ−ブチルチオ、ｔｅｒｔ−ブチルチオ、イソブチルチオ、アミルチオ、イソアミルチオ、ｔｅｒｔ−アミルチオ、ヘキシルチオ、シクロヘキシルチオ、ヘプチルチオ、イソヘプチルチオ、ｔｅｒｔ−ヘプチルチオ、ｎ−オクチルチオ、イソオクチルチオ、ｔｅｒｔ−オクチルチオ、２−エチルヘキシルチオ等のアルキルチオ基；
ビニル、１−メチルエテニル、２−メチルエテニル、２−プロペニル、１−メチル−３−プロペニル、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ぺンタデセニル、エイコセニル、トリコセニル等のアルケニル基；
ベンジル、フェネチル、ジフェニルメチル、トリフェニルメチル、スチリル、シンナミル等のアリールアルキル基；
フェニル、ナフチル等のアリール基；
フェノキシ、ナフチルオキシ等のアリールオキシ基；
フェニルチオ、ナフチルチオ等のアリールチオ基；
ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等の複素環基；
フッ素、塩素、臭素、ヨウ素等のハロゲン原子；
アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；
アセチルオキシ、ベンゾイルオキシ等のアシルオキシ基；
アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換又は無置換アミノ基；
スルホンアミド基、スルホニル基、カルボキシ基、シアノ基、スルホ基、水酸基、ニトロ基、メルカプト基、イミド基、カルバモイル基、スルホンアミド基等が挙げられ、これらの基はさらに置換されていてもよい。また、カルボキシ基およびスルホ基は、塩を形成していてもよい。
【００２１】
一般式（１）中のＡｒ１、Ａｒ２およびＡｒ３の有する置換基の、ハロゲン原子の例を挙げると、フッ素、塩素、臭素、ヨウ素が挙げられる。
【００２２】
一般式（１）中のＡｒ１、Ａｒ２およびＡｒ３の有する置換基の、置換基を有していてもよい炭素原子数１〜２０のアルキル基の例を挙げると、非置換の炭素原子数１〜２０のアルキル基としては、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ネオペンチル、ｔｅｒｔ−アミル、１，２−ジメチルプロピル、ｎ−ヘキシル、シクロヘキシル、１，３−ジメチルブチル、１−イソプロピルプロピル、１，２−ジメチルブチル、ｎ−ヘプチル、２−ヘプチル、１，４−ジメチルペンチル、ｔｅｒｔ−ヘプチル、２−メチル−１−イソプロピルプロピル、１−エチル−３−メチルブチル、ｎ−オクチル、ｔｅｒｔ−オクチル、２−エチルヘキシル、２−メチルヘキシル、２−プロピルヘキシル、ｎ−ノニル、イソノニル、ｎ−デシル、イソデシル、ｎ−ウンデシル、イソウンデシル、ｎ−ドデシル、イソドデシル、ｎ−トリデシル、イソトリデシル、ｎ−テトラデシル、イソテトラデシル、ｎ−ペンタデシル、イソペンタデシル、ｎ−ヘキサデシル、イソヘキサデシル、ｎ−ヘプタデシル、イソヘプタデシル、ｎ−オクタデシル、イソオクタデシル、ｎ−ノナデシル、イソノナデシル、ｎ−イコシル、イソイコシル、シクロペンチル、シクロヘキシル、シクロオクチル、シクロドデシル等が挙げられる。アルキル基のアルキレン部分は、不飽和結合、エーテル結合、チオエーテル結合、エステル結合、チオエステル結合、アミド結合またはウレタン結合により１〜５回中断されていてもよい。
【００２３】
一般式（１）のＡｒ１、Ａｒ２およびＡｒ３の有する置換基の、置換基を有していてもよい炭素原子数６〜２０のアリール基の例としては、フェニル、ｐ−メチルフェニル、ｏ−メチルフェニル、ｐ−ｔｅｒｔ−ブチルフェニル、ｐ−メトキシフェニル、ｐ−クロルフェニル、ｐ−ニトロフェニル、ｐ−シアノフェニル、ｏ−ビフェニリル、ｍ−ビフェニリル、ｐ−ビフェニリル、α−ナフチル、β−ナフチル、１−アントリル、２−アントリル、９−アントリル、１−フェナントリル、２−フェナントリル、３−フェナントリル、４−フェナントリル、９−フェナントリル等が挙げられる。
【００２４】
一般式（１）中のＡｒ１、Ａｒ２およびＡｒ３の有する置換基の、置換基を有していてもよい炭素原子数７〜２０のアリールアルキル基の例としては、ベンジル、フェネチル、２−フェニルプロパン−２−イル、スチリル、シンナミル、ジフェニルメチル、トリフェニルメチル等が挙げられる。
【００２５】
一般式（１）中のＡｒ１、Ａｒ２およびＡｒ３の有する置換基の、置換基を有していてもよい炭素原子数１〜２０のアルコキシ基の例としては、上記アルキル基に対応したものが挙げられ、具体的には、メトキシ、エトキシ、ｎ−プロポキシ、イソプロポキシ、ｎ−ブトキシ、イソブトキシ、ｓｅｃ−ブトキシ、ｔｅｒｔ−ブトキシ、ｎ−ペンチルオキシ、イソペンチルオキシ、ネオペンチルオキシ、１，２−ジメチル−プロポキシ、ｎ−ヘキシルオキシ、シクロヘキシルオキシ、１，３−ジメチルブトキシ、１−イソプロピルプロポキシ等が挙げられる。
【００２６】
一般式（１）中のＡｒ１、Ａｒ２およびＡｒ３の有する置換基の、置換基を有していてもよい炭素原子数６〜２０のアリールオキシ基の例としては、上記アリール基に対応したものが挙げられ、具体的には、フェノキシ、ナフチルオキシ、ｐ−メチルフェノキシ、ｏ−メチルフェノキシ、ｐ−ｔｅｒｔ−ブチルフェノキシ、ｐ−メトキシフェノキシ、ｐ−クロルフェニノキシ、ｐ−ニトロフェノキシ、ｐ−シアノフェノキシ、ｏ−ビフェニリルオキシ、ｍ−ビフェニリルオキシ、ｐ−ビフェニリルオキシ、α−ナフチルオキシ、β−ナフチルオキシ、１−アントリルオキシ、２−アントリルオキシ、９−アントリルオキシ、１−フェナントリルオキシ、２−フェナントリルオキシ、３−フェナントリルオキシ、４−フェナントリルオキシ、９−フェナントリルオキシ等が挙げられる。
【００２７】
一般式（１）中のＡｒ１、Ａｒ２およびＡｒ３の有する置換基の、置換基を有していてもよい炭素原子数１〜２０のアルキルチオ基の例としては、上記アルキル基に対応したものが挙げられ、具体的には、メチルチオ基、エチルチオ基、ｎ−プロピルチオ基、イソプロピルチオ基、ｎ−ブチルチオ基、イソブチルチオ基、ｓｅｃ−ブチルチオ基、ｔｅｒｔ−ブチルチオ基等が挙げられる。
【００２８】
一般式（１）中のＡｒ１、Ａｒ２およびＡｒ３の有する置換基の、置換基を有していてもよい炭素原子数１〜２０のアルキルアミノ基の例を挙げると、上記アルキル基に対応したものが挙げられ、具体的には、メチルアミノ、エチルアミノ、ｎ−プロピルアミノ、イソプロピルアミノ、シクロプロピルアミノ、ｎ−ブチルアミノ、イソブチルアミノ、ｓｅｃ−ブチルアミノ、ｔｅｒｔ−ブチルアミノ、シクロブチルアミノ、１−ペンチルアミノ、２−ペンチルアミノ、３−ペンチルアミノ、イソペンチルアミノ、ネオペンチルアミノ、ｔｅｒｔ−ペンチルアミノ、シクロペンチルアミノ、１−ヘキシルアミノ、２−ヘキシルアミノ、３−ヘキシルアミノ、シクロヘキシルアミノ、１−メチル−ｎ−ペンチルアミノ、１，１，２−トリメチル−ｎ−プロピルアミノ、１，２，２−トリメチル−ｎ−プロピルアミノ、３，３−ジメチル−ｎ−ブチルアミノ等が挙げられる。
【００２９】
一般式（１）中のＡｒ１、Ａｒ２およびＡｒ３の有する置換基の、置換基を有していてもよい炭素原子数２〜２０のジアルキルアミノ基の例を挙げると、上記アルキル基に対応したものが挙げられ、ジメチルアミノ、ジエチルアミノ、ジ−ｎ−プロピルアミノ、ジイソプロピルアミノ、ジシクロプロピルアミノ、ジ−ｎ−ブチルアミノ、ジイソブチルアミノ、ジ−ｓｅｃ−ブチルアミノ、ジ−ｔｅｒｔ−ブチルアミノ、ジシクロブチルアミノ、ジ−１−ペンチルアミノ、ジ−２−ペンチルアミノ、ジ−３−ペンチルアミノ、ジイソペンチルアミノ、ジ−ネオペンチルアミノ、ジ−ｔｅｒｔ−ペンチルアミノ、ジシクロペンチルアミノ、ジ−１−ヘキシルアミノ、ジ−２−ヘキシルアミノ、ジ−３−ヘキシルアミノ、ジシクロヘキシルアミノ、ジ−（１−メチル−ｎ−ペンチル）アミノ、ジ−（１，１，２−トリメチル−ｎ−プロピル）アミノ、ジ−（１，２，２−トリメチル−ｎ−プロピル）アミノ、ジ−（３，３−ジメチル−ｎ−ブチル）アミノ、メチル（エチル）アミノ、メチル（ｎ−プロピル）アミノ、メチル（イソプロピル）アミノ、メチル（シクロプロピル）アミノ、メチル（ｎ−ブチル）アミノ、メチル（イソブチル）アミノ、メチル（ｓｅｃ−ブチル）アミノ、メチル（ｔｅｒｔ−ブチル）アミノ、メチル（シクロブチル）アミノ、エチル（ｎ−プロピル）アミノ、エチル（イソプロピル）アミノ、エチル（シクロプロピル）アミノ、エチル（ｎ−ブチル）アミノ、エチル（イソブチル）アミノ、エチル（ｓｅｃ−ブチル）アミノ、エチル（ｔｅｒｔ−ブチル）アミノ、エチル（シクロブチル）アミノ、ｎ−プロピル（イソプロピル）アミノ、ｎ−プロピル（シクロプロピル）アミノ、ｎ−プロピル（ｎ−ブチル）アミノ、ｎ−プロピル（イソブチル）アミノ、ｎ−プロピル（ｓｅｃ−ブチル）アミノ、ｎ−プロピル（ｔｅｒｔ−ブチル）アミノ、ｎ−プロピル（シクロブチル）アミノ、イソプロピル（シクロプロピル）アミノ、イソプロピル（ｎ−ブチル）アミノ、イソプロピル（イソブチル）アミノ、イソプロピル（ｓｅｃ−ブチル）アミノ、イソプロピル（ｔｅｒｔ−ブチル）アミノ、イソプロピル（シクロブチル）アミノ、シクロプロピル（ｎ−ブチル）アミノ、シクロプロピル（イソブチル）アミノ、シクロプロピル（ｓｅｃ−ブチル）アミノ、シクロプロピル（ｔｅｒｔ−ブチル）アミノ、シクロプロピル（シクロブチル）アミノ、ｎ−ブチル（イソブチル）アミノ、ｎ−ブチル（ｓｅｃ−ブチル）アミノ、ｎ−ブチル（ｔｅｒｔ−ブチル）アミノ、ｎ−ブチル（シクロブチル）アミノ、イソブチル（ｓｅｃ−ブチル）アミノ、イソブチル（ｔｅｒｔ−ブチル）アミノ、イソブチル（シクロブチル）アミノ、ｓｅｃ−ブチル（ｔｅｒｔ−ブチル）アミノ、ｓｅｃ−ブチル（シクロブチル）アミノ、ｔｅｒｔ−ブチル（シクロブチル）アミノ等が挙げられる。
【００３０】
一般式（１）中のＡｒ１、Ａｒ２およびＡｒ３の有する置換基の、置換基を有していてもよい炭素原子数６〜２０のアリールアミノ基の例を挙げると、上記アリール基に対応したものが挙げられ、具体的には、フェニルアミノ、ナフチルアミノ、ｐ−メチルフェニルアミノ、ｏ−メチルフェニルアミノ、ｐ−ｔｅｒｔ−ブチルフェニルアミノ、ｐ−メトキシフェニルアミノ、ｐ−クロルフェニルアミノ、ｐ−ニトロフェニルアミノ、ｐ−シアノフェニルアミノ、ｏ−ビフェニリルアミノ、ｍ−ビフェニリルアミノ、ｐ−ビフェニリルアミノ、α−ナフチルアミノ、β−ナフチルアミノ、１−アントリルアミノ、２−アントリルアミノ、９−アントリルアミノ、１−フェナントリルアミノ、２−フェナントリルアミノ、３−フェナントリルアミノ、４−フェナントリルアミノ、９−フェナントリルアミノ等が挙げられる。
【００３１】
一般式（１）中のＡｒ１、Ａｒ２およびＡｒ３の有する置換基の、置換基を有していてもよい炭素原子数１２〜２０のジアリールアミノ基の例を挙げると、上記アリール基に対応したものが挙げられ、具体的には、ジフェニルアミノ、ジナフチルアミノ、フェニルナフチルアミノ等が挙げられる。
【００３２】
一般式（１）中のＡｒ１、Ａｒ２およびＡｒ３の有する置換基の、置換基を有していてもよい炭素原子数７〜２０のアルキルアリールアミノ基の例を挙げると、上記アルキル基およびアリール基に対応したものが挙げられ、具体的には、メチルフェニルアミノ、エチルフェニルアミノ、イソプロピルフェニルアミノ、ｓｅｃ−ブチルフェニルアミノ、ｔｅｒｔ−ブチルフェニルアミノ、ｎ−ヘキシルフェニルアミノ、シクロヘキシルフェニルアミノ、メチルナフチルアミノ、エチルナフチルアミノ等が挙げられる。
【００３３】
一般式（１）中のＡｒ１、Ａｒ２およびＡｒ３の有する置換基の、置換基を有していてもよい炭素原子数２〜２０のアルキルカルボニル基の例を挙げると、上記アルキル基に対応したものが挙げられ、具体的には、メチルカルボニル（アセチルともいう）、エチルカルボニル、ｎ−プロピルカルボニル、イソプロピルカルボニル、ｎ−ブチルカルボニル、イソブチルカルボニル、ｓｅｃ−ブチルカルボニル、ｔｅｒｔ−ブチルカルボニル、１−ペンチルカルボニル、２−ペンチルカルボニル、３−ペンチルカルボニル、イソペンチルカルボニル、ネオペンチルカルボニル、ｔｅｒｔ−ペンチルカルボニル、１−ヘキシルカルボニル、２−ヘキシルカルボニル、３−ヘキシルカルボニル、シクロヘキシルカルボニル等が挙げられる。
【００３４】
一般式（１）中のＡｒ１、Ａｒ２およびＡｒ３の有する置換基の、置換基を有していてもよい炭素原子数７〜２０のアリールカルボニル基の例を挙げると、上記アリール基に対応したものが挙げられ、具体的には、ベンゾイル、ｐ−メチルベンゾイル、ｐ−ｔｅｒｔ−ブチルベンゾイル、ｐ−メトキシベンゾイル、ｐ−クロルベンゾイル、ｐ−ニトロベンゾイル、ｐ−シアノベンゾイル、ｏ−ビフェニリルカルボニル、ｍ−ビフェニリルカルボニル、ｐ−ビフェニリルカルボニル、α−ナフチルカルボニル、β−ナフチルカルボニル、１−アントリルカルボニル、２−アントリルカルボニル、９−アントリルカルボニル、１−フェナントリルカルボニル、２−フェナントリルカルボニル、３−フェナントリルカルボニル、４−フェナントリルカルボニル、９−フェナントリルカルボニル等が挙げられる。
【００３５】
一般式（１）中のＡｒ１、Ａｒ２およびＡｒ３の有する置換基の、置換基を有していてもよい炭素原子数２〜２０のアルキルカルボニルオキシ基の例を挙げると、上記アルキル基に対応したものが挙げられ、具体的には、メチルカルボニルオキシ、エチルカルボニルオキシ、ｎ−プロピルカルボニルオキシ、イソプロピルカルボニルオキシ、ｎ−ブチルカルボニルオキシ、イソブチルカルボニルオキシ、ｓｅｃ−ブチルカルボニルオキシ、ｔｅｒｔ−ブチルカルボニルオキシ、ペンチルカルボニルオキシ、ヘキシルカルボニルオキシ、シクロヘキシルカルボニルオキシ、ヘプチルカルボニルオキシ、ヘプタン−３−イルカルボニルオキシ等が挙げられる。
【００３６】
一般式（１）中のＡｒ１、Ａｒ２およびＡｒ３の有する置換基の、置換基を有していてもよい炭素原子数７〜２０のアリールカルボニルオキシ基の例を挙げると、上記アリール基に対応したものが挙げられ、具体的には、ベンゾイルオキシ、ｐ−メチルベンゾイルオキシ、ｐ−ｔｅｒｔ−ブチルベンゾイルオキシ、ｐ−メトキシベンゾイルオキシ、ｐ−クロルベンゾイルオキシ、ｐ−ニトロベンゾイルオキシ、ｐ−シアノベンゾイルオキシ、ｏ−ビフェニリルカルボニルオキシ、ｍ−ビフェニリルカルボニルオキシ、ｐ−ビフェニリルカルボニルオキシ、α−ナフチルカルボニルオキシ、β−ナフチルカルボニルオキシ、１−アントリルカルボニルオキシ、２−アントリルカルボニルオキシ、９−アントリルカルボニルオキシ、１−フェナントリルカルボニルオキシ、２−フェナントリルカルボニルオキシ、３−フェナントリルカルボニルオキシ、４−フェナントリルカルボニルオキシ、９−フェナントリルカルボニルオキシ等が挙げられる。
【００３７】
一般式（１）中のＡｒ１、Ａｒ２およびＡｒ３の有する置換基の、置換基を有していてもよい炭素原子数２〜２０のアルコキシカルボニル基の例を挙げると、上記アルキル基に対応したものが挙げられ、具体的には、メトキシカルボニル、エトキシカルボニル、ｎ−プロポキシカルボニル、イソプロポキシカルボニル、ｎ−ブトキシカルボニル、イソブトキシカルボニル、ｓｅｃ−ブトキシカルボニル、ｔｅｒｔ−ブトキシカルボニル、１−ペンチルオキシカルボニル、２−ペンチルオキシカルボニル、３−ペンチルオキシカルボニル、イソペンチルオキシカルボニル、ネオペンチルオキシカルボニル、ｔｅｒｔ−ペンチルオキシカルボニル、１−ヘキシルオキシカルボニル、２−ヘキシルオキシカルボニル、３−ヘキシルオキシカルボニル、シクロヘキシルオキシカルボニル等が挙げられる。
【００３８】
一般式（１）中のＡｒ１、Ａｒ２およびＡｒ３の有する置換基の、置換基を有していてもよい炭素原子数７〜２０のアリールオキシカルボニル基の例を挙げると、上記アリール基に対応したものが挙げられ、具体的には、フェノキシカルボニル、ｐ−メチルフェノキシカルボニル、ナフチルオキシカルボニル、ビフェニリルオキシカルボニル、アントリルオキシカルボニル、フェナントリルオキシカルボニル等が挙げられる。
【００３９】
一般式（１）中のＡｒ１、Ａｒ２およびＡｒ３の有する置換基の、置換基を有していてもよい炭素原子数２〜２０のアルキルアミノカルボニル基の例を挙げると、上記アルキル基に対応したものが挙げられ、具体的には、メチルアミノカルボニル、エチルアミノカルボニル、ｎ−プロピルアミノカルボニル、イソプロピルアミノカルボニル、ｎ−ブチルアミノカルボニル、イソブチルアミノカルボニル、ｓｅｃ−ブチルアミノカルボニル、ｔｅｒｔ−ブチルアミノカルボニル、１−ペンチルアミノカルボニル、２−ペンチルアミノカルボニル、３−ペンチルアミノカルボニル、ｉ−ペンチルアミノカルボニル、ネオペンチルアミノカルボニル、ｔｅｒｔ−ペンチルアミノカルボニル、１−ヘキシルアミノカルボニル、２−ヘキシルアミノカルボニル、３−ヘキシルアミノカルボニル、シクロヘキシルアミノカルボニル等が挙げられる。
【００４０】
一般式（１）中のＡｒ１、Ａｒ２およびＡｒ３の有する置換基の、置換基を有していてもよい炭素原子数７〜２０のアリールアミノカルボニル基の例を挙げると、上記アリール基に対応したものが挙げられ、具体的には、フェニルアミノカルボニル、ナフチルアミノカルボニル、ｐ−メチルフェニルアミノカルボニル、ｏ−メチルフェニルアミノカルボニル、ｐ−ｔｅｒｔ−ブチルフェニルアミノカルボニル、ｐ−メトキシフェニルアミノカルボニル、ｐ−クロルフェニルアミノカルボニル、ｐ−ニトロフェニルアミノカルボニル、ｐ−シアノフェニルアミノカルボニル、ｏ−ビフェニリルアミノカルボニル、ｍ−ビフェニリルアミノカルボニル、ｐ−ビフェニリルアミノカルボニル、α−ナフチルアミノカルボニル、β−ナフチルアミノカルボニル、１−アントリルアミノカルボニル、２−アントリルアミノカルボニル、９−アントリルアミノカルボニル、１−フェナントリルアミノカルボニル、２−フェナントリルアミノカルボニル、３−フェナントリルアミノカルボニル、４−フェナントリルアミノカルボニル、９−フェナントリルアミノカルボニル等が挙げられる。
【００４１】
一般式（１）中のＡｒ１、Ａｒ２およびＡｒ３の有する置換基の、置換基を有していてもよい炭素原子数３〜２０のジアルキルアミノカルボニル基の例を挙げると、上記アルキル基に対応したものが挙げられ、具体的には、ジメチルアミノカルボニル、ジエチルアミノカルボニル、ジ−ｎ−プロピルアミノカルボニル、ジイソプロピルアミノカルボニル、ジシクロプロピルアミノカルボニル、ジ−ｎ−ブチルアミノカルボニル、ジイソブチルアミノカルボニル、ジ−ｓｅｃ−ブチルアミノカルボニル、ジ−ｔｅｒｔ−ブチルアミノカルボニル、ジシクロブチルアミノカルボニル、ジ−１−ペンチルアミノカルボニル、ジ−２−ペンチルアミノカルボニル、ジ−３−ペンチルアミノカルボニル、ジイソペンチルアミノカルボニル、ジ−ネオペンチルアミノカルボニル、ジ−ｔｅｒｔ−ペンチルアミノカルボニル、ジシクロペンチルアミノカルボニル、ジ−１−ヘキシルアミノカルボニル、ジ−２−ヘキシルアミノカルボニル、ジ−３−ヘキシルアミノカルボニル、ジシクロヘキシルアミノカルボニル、ジ−（１−メチル−ｎ−ペンチル）アミノカルボニル、ジ−（１，１，２−トリメチル−ｎ−プロピル）アミノカルボニル、ジ−（１，２，２−トリメチル−ｎ−プロピル）アミノカルボニル、ジ−（３，３−ジメチル−ｎ−ブチル）アミノカルボニル、メチル（エチル）アミノカルボニル、メチル（ｎ−プロピル）アミノカルボニル、メチル（イソプロピル）アミノカルボニル、メチル（シクロプロピル）アミノカルボニル、メチル（ｎ−ブチル）アミノカルボニル、メチル（イソブチル）アミノカルボニル、メチル（ｓｅｃ−ブチル）アミノカルボニル、メチル（ｔｅｒｔ−ブチル）アミノカルボニル、メチル（シクロブチル）アミノカルボニル、エチル（ｎ−プロピル）アミノカルボニル、エチル（イソプロピル）アミノカルボニル、エチル（シクロプロピル）アミノカルボニル、エチル（ｎ−ブチル）アミノカルボニル、エチル（イソブチル）アミノカルボニル、エチル（ｓｅｃ−ブチル）アミノカルボニル、エチル（ｔｅｒｔ−ブチル）アミノカルボニル、エチル（シクロブチル）アミノカルボニル、ｎ−プロピル（イソプロピル）アミノカルボニル、ｎ−プロピル（シクロプロピル）アミノカルボニル、ｎ−プロピル（ｎ−ブチル）アミノカルボニル、ｎ−プロピル（イソブチル）アミノカルボニル、ｎ−プロピル（ｓｅｃ−ブチル）アミノカルボニル、ｎ−プロピル（ｔｅｒｔ−ブチル）アミノカルボニル、ｎ−プロピル（シクロブチル）アミノカルボニル、イソプロピル（シクロプロピル）アミノカルボニル、イソプロピル（ｎ−ブチル）アミノカルボニル、イソプロピル（イソブチル）アミノカルボニル、イソプロピル（ｓｅｃ−ブチル）アミノカルボニル、イソプロピル（ｔｅｒｔ−ブチル）カルボニルアミノ、イソプロピル（シクロブチル）アミノカルボニル、シクロプロピル（ｎ−ブチル）アミノカルボニル、シクロプロピル（イソブチル）アミノカルボニル、シクロプロピル（ｓｅｃ−ブチル）アミノカルボニル、シクロプロピル（ｔｅｒｔ−ブチル）アミノカルボニル、シクロプロピル（シクロブチル）アミノカルボニル、ｎ−ブチル（イソブチル）アミノカルボニル、ｎ−ブチル（ｓｅｃ−ブチル）アミノカルボニル、ｎ−ブチル（ｔｅｒｔ−ブチル）アミノカルボニル、ｎ−ブチル（シクロブチル）アミノカルボニル、イソブチル（ｓｅｃ−ブチル）アミノカルボニル、イソブチル（ｔｅｒｔ−ブチル）アミノカルボニル、イソブチル（シクロブチル）アミノカルボニル、ｓｅｃ−ブチル（ｔｅｒｔ−ブチル）アミノカルボニル、ｓｅｃ−ブチル（シクロブチル）アミノカルボニル、ｔｅｒｔ−ブチル（シクロブチル）アミノカルボニル等が挙げられる。
【００４２】
一般式（１）中のＡｒ１、Ａｒ２およびＡｒ３の有する置換基の、置換基を有していてもよい炭素原子数１３〜２０のジアリールアミノカルボニル基の例を挙げると、上記アリール基に対応したものが挙げられ、具体的には、ジフェニルアミノカルボニル、ジナフチルアミノカルボニル、ジ（ｐ−メチルフェニル）アミノカルボニル、フェニルナフチルアミノカルボニル等が挙げられる。
【００４３】
一般式（１）中のＡｒ１、Ａｒ２およびＡｒ３の有する置換基の、置換基を有していてもよい炭素原子数８〜２０のアルキルアリールアミノカルボニル基の例を挙げると、上記アルキル基およびアリール基に対応したものが挙げられ、具体的には、メチルフェニルアミノ、エチルフェニルアミノ、イソプロピルフェニルアミノ、ｓｅｃ−ブチルフェニルアミノ、ｔｅｒｔ−ブチルフェニルアミノ、ｎ−ヘキシルフェニルアミノ、シクロヘキシルフェニルアミノ、メチルナフチルアミノ、エチルナフチルアミノ等が挙げられる。
【００４４】
一般式（１）中のＡｒ１、Ａｒ２およびＡｒ３の有する置換基の、置換基を有していてもよい炭素原子数２〜２０のアルキルカルボニルアミノ基の例を挙げると、上記アルキル基に対応したものが挙げられ、具体的には、メチルカルボニルアミノ、エチルカルボニルアミノ、ｎ−プロピルカルボニルアミノ、イソプロピルカルボニルアミノ、ｎ−ブチルカルボニルアミノ、イソブチルカルボニルアミノ、ｓｅｃ−ブチルカルボニルアミノ、ｔｅｒｔ−ブチルカルボニルアミノ、１−ペンチルカルボニルアミノ、２−ペンチルカルボニルアミノ、３−ペンチルカルボニルアミノ、イソペンチルカルボニルアミノ、ネオペンチルカルボニルアミノ、ｔｅｒｔ−ペンチルカルボニルアミノ、１−ヘキシルカルボニルアミノ、２−ヘキシルカルボニルアミノ、３−ヘキシルカルボニルアミノ、シクロヘキシルカルボニルアミノ等が挙げられる。
【００４５】
一般式（１）中のＡｒ１、Ａｒ２およびＡｒ３の有する置換基の、置換基を有していてもよい炭素原子数７〜２０のアリールカルボニルアミノ基の例を挙げると、上記アリール基に対応したものが挙げられ、具体的には、フェニルカルボニルアミノ、ナフチルカルボニルアミノ、ｐ−メチルフェニルカルボニルアミノ、ｏ−メチルフェニルカルボニルアミノ、ｐ−ｔｅｒｔ−ブチルフェニルカルボニルアミノ、ｐ−メトキシフェニルカルボニルアミノ、ｐ−クロルフェニルカルボニルアミノ、ｐ−ニトロフェニルカルボニルアミノ、ｐ−シアノフェニルカルボニルアミノ、ｏ−ビフェニリルカルボニルアミノ、ｍ−ビフェニリルカルボニルアミノ、ｐ−ビフェニリルカルボニルアミノ、α−ナフチルカルボニルアミノ、β−ナフチルカルボニルアミノ、１−アントリルカルボニルアミノ、２−アントリルカルボニルアミノ、９−アントリルカルボニルアミノ、１−フェナントリルカルボニルアミノ、２−フェナントリルカルボニルアミノ、３−フェナントリルカルボニルアミノ、４−フェナントリルカルボニルアミノ、９−フェナントリルカルボニルアミノ等が挙げられる。
【００４６】
一般式（１）中のＡｒ１、Ａｒ２およびＡｒ３の有する置換基の、置換基を有していてもよい炭素原子数２〜２０複素環基の例を挙げると、ピリジル、ピリミジル、フリル、チエニル、テトラヒドロフリル、ジオキソラニル、ベンゾオキサゾール−２−イル、テトラヒドロピラニル、ピロリジル、イミダゾリジル、ピラゾリジル、チアゾリジル、イソチアゾリジル、オキサゾリジル、イソオキサゾリジル、ピペリジル、ピペラジル、モルホリニル等の５〜７員複素環等が挙げられる。
【００４７】
一般式（１）で表されるトリアジン化合物は、合成樹脂の透明性の点から、置換基を有するフェニル基の置換基の数が１であることが好ましい。
【００４８】
この場合、一般式（１）で表されるトリアジン化合物は、置換基を有するフェニル基の置換基の位置がパラ位であるであることが特に好ましい。
【００４９】
さらに、一般式（１）で表されるトリアジン化合物は、合成樹脂の透明性の点から、一般式（１）のＡｒ１、Ａｒ２およびＡｒ３がすべて異なった基であることが好ましい。
【００５０】
さらにまた、一般式（１）で表されるトリアジン化合物は、合成樹脂の透明性の点から、Ａｒ１およびＡｒ２が同一の基であり、Ａｒ３がＡｒ１およびＡｒ２とは異なった基であることが好ましい。
【００５１】
この場合、一般式（１）で表されるトリアジン化合物は、合成樹脂の透明性の点から、Ａｒ１およびＡｒ２が、無置換のフェニル基であることが好ましい。
【００５２】
また、一般式（１）で表されるトリアジン化合物は、合成樹脂の透明性の点から、一般式（１）のＡｒ１、Ａｒ２およびＡｒ３が、すべて置換基を有するフェニル基であることが好ましい。
【００５３】
この場合、Ａｒ１およびＡｒ２の有する置換基が同一であり、Ａｒ３の有する置換基が、Ａｒ１およびＡｒ２の有する置換基とは異なることが好ましい。
【００５４】
また、一般式（１）で表されるトリアジン化合物は、合成樹脂の透明性の点から、置換基を有するフェニル基のうち少なくとも１つが、構造中にカルボニル基を有する置換基を有することが好ましい。この場合、Ａｒ３が、構造中にカルボニル基を有する置換基を有することが好ましい。
【００５５】
構造中に、カルボニル基を有する置換基の例を挙げると、カルボキシ基、アミノカルボニル基、炭素原子数２〜２０のアルキルカルボニル基、炭素原子数７〜２０のアリールカルボニル基、炭素原子数２〜２０のアルキルカルボニルオキシ基、炭素原子数７〜２０のアリールカルボニルオキシ基、炭素原子数２〜２０のアルコキシカルボニル基、炭素原子数７〜２０のアリールオキシカルボニル基、炭素原子数２〜２０アルキルアミノカルボニル基、炭素原子数７〜２０のアリールアミノカルボニル基、炭素原子数３〜２０のジアルキルアミノカルボニル基、炭素原子数１３〜２０のジアリールアミノカルボニル基、炭素原子数８〜２０のアルキルアリールアミノカルボニル基、炭素原子数２〜２０のアルキルカルボニルアミノ基、炭素原子数７〜２０のアリールカルボニルアミノ基等が挙げられ、これらは前述の置換基で置換されていてもよい。また、カルボキシ基は塩を形成していてもよい。
【００５６】
これら構造中に、カルボニル基を有する置換基の中でも、合成樹脂の透明性の点から、カルボキシ基、アミノカルボニル基、炭素原子数２〜２０アルキルアミノカルボニル基、炭素原子数７〜２０のアリールアミノカルボニル基、炭素原子数３〜２０のジアルキルアミノカルボニル基、炭素原子数１３〜２０のジアリールアミノカルボニル基、炭素原子数８〜２０のアルキルアリールアミノカルボニル基であることが好ましく、カルボキシ基、アミノカルボニル基であることがより好ましく、アミノカルボニル基がさらにより好ましい。
【００５７】
また、一般式（１）で表されるトリアジン化合物は、Ａｒ１、Ａｒ２およびＡｒ３のうち、いずれか一つが構造中にカルボニル基を有した置換基を有するフェニル基であることが、合成樹脂の透明性の点から好ましく、いずれか一つが構造中にカルボニル基を有した置換基を有するフェニル基であり、残りの二つが構造中にカルボニル基を有さない置換基を有するフェニル基であるもの、または、いずれか一つが構造中にカルボニル基を有した置換基を有するフェニル基であり、残りの二つが置換基を有さないフェニル基であるものがより好ましく、いずれか一つが構造中にカルボニル基を有した置換基を有するフェニル基であり、残りの二つが構造中にカルボニル基を有さない置換基を有したフェニル基であるものがさらにより好ましい。
【００５８】
これら構造中に、カルボニル基を有する置換基は、合成樹脂の透明性の点から、カルボキシ基、アミノカルボニル基、炭素原子数２〜２０アルキルアミノカルボニル基、炭素原子数７〜２０のアリールアミノカルボニル基、炭素原子数３〜２０のジアルキルアミノカルボニル基、炭素原子数１３〜２０のジアリールアミノカルボニル基、炭素原子数８〜２０のアルキルアリールアミノカルボニル基であることが好ましく、カルボキシ基、アミノカルボニル基であることがより好ましく、アミノカルボニル基がさらにより好ましく、また構造中に、カルボニル基を有さない置換基は、合成樹脂の透明性の点から、置換基を有していてもよい炭素原子数１〜２０のアルキル基または置換基を有していてもよい炭素原子数６〜２０のアリール基が好ましく、炭素原子数１〜８のアルキル基または炭素原子数６〜１２のアリール基がより好ましく、メチル基、シクロヘキシル基、置換基を有していてもよいフェニル基がより好ましく、フェニル基またはシクロヘキシル基がさらにより好ましい。
【００５９】
一般式（１）で表されるトリアジン化合物の具体例としては、例えば、下記の化合物Ｎｏ．１〜Ｎｏ．５９が挙げられる。これらの中では、合成樹脂に特に優れた透明性を付与する観点から、化合物Ｎｏ．４９、化合物Ｎｏ．５０、化合物Ｎｏ．５８または化合物Ｎｏ．５９のトリアジン化合物が特に好ましい。
【００６０】
2020067144.tif 000005
2020067144.tif 000006
2020067144.tif 000007
2020067144.tif 000008
2020067144.tif 000009
2020067144.tif 000010
2020067144.tif 000011
2020067144.tif 000012
2020067144.tif 000013
2020067144.tif 000014
2020067144.tif 000015
【００６１】
一般式（１）で表される化合物の製造方法としては、例えば、有機溶媒下でシアヌル酸クロリドを原料とし、それぞれ１当量のＡｒ１、Ａｒ２、Ａｒ３に対応するフェノール化合物をそれぞれ１当量の塩基（トリアチルアミン、水酸化ナトリウム等）存在下で順次反応させて得ることができる。
【００６２】
本発明の核剤は、一般式（１）で表されるトリアジン化合物を１種以上含有するものである。本発明の核剤は、合成樹脂に配合して使用する。本発明の核剤は、合成樹脂の透明性を改善させることができる。そのため、本発明の核剤は、合成樹脂の透明性を改善する透明化剤として優れた効果を発揮するため、透明化剤としての使用も好ましい。
【００６３】
本発明の核剤の合成樹脂に対する配合量は、合成樹脂１００質量部に対して、合成樹脂の透明性の点から、０．００１〜１０質量部が好ましく、０．０１〜２．０質量部がより好ましく、０．０２〜１．０質量部がさらに好ましく、０．０２〜０．５質量部がさらに好ましく、０．０２〜０．３質量部が特に好ましい。
【００６４】
次に、本発明の核剤を含有する合成樹脂組成物について、さらに詳しく説明する。
本発明の核剤を使用する合成樹脂の具体例としては、ポリプロピレン、高密度ポリエチレン、低密度ポリエチレン、直鎖低密度ポリエチレン、架橋ポリエチレン、超高分子量ポリエチレン、ポリブテン−１、ポリ−３−メチルペンテン等のα−オレフィン重合体またはエチレン−酢酸ビニル共重合体、エチレン−エチルアクリレート共重合体、エチレン−プロピレン共重合体等のポリオレフィン系樹脂およびこれらの共重合体、ポリ塩化ビニル、ポリ塩化ビニリデン、塩素化ポリエチレン、塩素化ポリプロピレン、ポリフッ化ビニリデン、塩化ゴム、塩化ビニル−酢酸ビニル共重合体、塩化ビニル−エチレン共重合体、塩化ビニル−塩化ビニリデン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂；石油樹脂、クマロン樹脂、ポリスチレン、ポリ酢酸ビニル、アクリル樹脂、ポリメチルメタクリレート、ポリビニルアルコール、ポリビニルホルマール、ポリビニルブチラール；ポリエチレンテレフタレート、ポリブチレンテレフタレート、ポリシクロヘキサンジメチレンテレフタレート等のポリアルキレンテレフタレート、ポリエチレンナフタレート、ポリブチレンナフタレート等のポリアルキレンナフタレート等の芳香族ポリエステルおよびポリテトラメチレンテレフタレート等の直鎖ポリエステル；ポリヒドロキシブチレート、ポリカプロラクトン、ポリブチレンサクシネート、ポリエチレンサクシネート、ポリ乳酸樹脂、ポリリンゴ酸、ポリグリコール酸、ポリジオキサン、ポリ（２−オキセタノン）等の分解性脂肪族ポリエステル；ポリフェニレンオキサイド、ポリカプロラクタムおよびポリヘキサメチレンアジパミド等のポリアミド、ポリカーボネート、分岐ポリカーボネート、ポリアセタール、ポリフェニレンサルファイド、ポリウレタン、繊維素系樹脂等の熱可塑性樹脂およびこれらのブレンド物あるいはフェノール樹脂、ユリア樹脂、メラミン樹脂、エポキシ樹脂、不飽和ポリエステル樹脂等の熱硬化性樹脂、フッ素系樹脂、シリコーン樹脂、シリコーンゴムポリエーテルスルホン、ポリサルフォン、ポリフェニレンエーテル、ポリエーテルケトン、ポリエーテルエーテルケトン、液晶ポリマー等を挙げることができる。更に、イソプレンゴム、ブタジエンゴム、アクリロニトリル−ブタジエン共重合ゴム、スチレン−ブタジエン共重合ゴム、フッ素ゴム、シリコーンゴム等が挙げられる。さらに合成樹脂の具体例を挙げると、オレフィン系熱可塑性エラストマー、スチレン系熱可塑性エラストマー、ポリエステル系熱可塑性エラストマー、ニトリル系熱可塑性エラストマー、ナイロン系熱可塑性エラストマー、塩化ビニル系熱可塑性エラストマー、ポリアミド系熱可塑性エラストマー、ポリウレタン系熱可塑性エラストマー等が挙げられる。これら合成樹脂は、１種でも２種以上を使用してもよい。また合成樹脂はアロイ化されていてもよい。
【００６５】
本発明で使用する合成樹脂は、分子量、重合度、密度、軟化点、溶媒への不溶分の割合、立体規則性の程度、触媒残渣の有無、原料となるモノマーの種類や配合比率、重合触媒の種類（例えば、チーグラー触媒、メタロセン触媒等）等に関わらず、使用することができる。これら合成樹脂の中でも、透明性の向上の点から、ポリオレフィン系樹脂が好ましい。
【００６６】
これらのポリオレフィン系樹脂の例を挙げると、例えば、ポリエチレン、低密度ポリエチレン、直鎖状低密度ポリエチレン、高密度ポリエチレン、ポリプロピレン、ホモポリプロピレン、ランダムコポリマーポリプロピレン、ブロックコポリマーポリプロピレン、インパクトコポリマーポリプロピレン、ハイインパクトコポリマーポリプロピレン、アイソタクチックポリプロピレン、シンジオタクチックポリプロピレン、ヘミアイソタクチックポリプロピレン、無水マレイン酸変性ポリプロピレン、ポリブテン、シクロオレフィンポリマー、ステレオブロックポリプロピレン、ポリ−３−メチル−１−ブテン、ポリ−３−メチル−１−ペンテン、ポリ−４−メチル−１−ペンテン等のα−オレフィン重合体、エチレン／プロピレンブロックまたはランダム共重合体、エチレン−メチルメタクリレート共重合体、エチレン−酢酸ビニル共重合体等のα−オレフィン共重合体等が挙げられる。
【００６７】
また、本発明の合成樹脂組成物には、必要に応じて、従来公知の可塑剤、酸化防止剤、熱安定剤、光安定剤、紫外線吸収剤、顔料、着色剤、各種フィラー、帯電防止剤、離型剤、香料、滑剤、難燃剤、発泡剤、充填剤、抗菌剤、抗カビ剤、本発明の結晶核剤以外の結晶核剤等の各種添加剤を配合してもよい。
【００６８】
本発明の合成樹脂組成物において、合成樹脂に本発明の核剤を配合する方法は、特に制限されるものではなく、従来公知の方法によって行うことができる。例えば、合成樹脂粉末あるいはペレットと核剤（必要に応じて他の各種添加剤）をドライブレンドで混合してもよく、核剤（必要に応じて他の各種添加剤）の一部をプレブレンドした後、残りの成分とドライブレンドしてもよい。ドライブレンドの後に、例えば、ミルロール、バンバリーミキサー、スーパーミキサー等を用いて混合し、単軸あるいは二軸押出機等を用いて混練してもよい。この混合混練は、例えばポリオレフィン系樹脂の場合、通常１２０〜２２０℃程度の温度で行われる。また、合成樹脂（例えばポリオレフィン系樹脂）の重合段階で添加剤を添加する方法、バインダー、ワックス、溶剤、シリカ等の造粒助剤等と共に予め所望の割合で混合した後、造粒してワンパック複合添加剤とし、このワンパック複合添加剤を合成樹脂に添加する方法、核剤（必要に応じて他の添加剤）を高濃度で含有するマスターバッチを作製し、このマスターバッチを合成樹脂に添加する方法等を用いることができる。
【００６９】
本発明の合成樹脂組成物には、必要に応じて、フェノール系酸化防止剤、リン系酸化防止剤、チオエーテル系酸化防止剤、紫外線吸収剤、ヒンダードアミン系光安定剤等の各種添加剤をさらに添加することができ、これにより、本発明の樹脂組成物を安定化させることができる。これら酸化防止剤等の各種添加剤は、合成樹脂に配合する前に、本発明の核剤中に配合しておいてもよい。
【００７０】
フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４’−チオビス（６−第三ブチル−ｍ−クレゾール）、２，２’−メチレンビス（４−メチル−６−第三ブチルフェノール）、２，２’−メチレンビス（４−エチル−６−第三ブチルフェノール）、４，４’−ブチリデンビス（６−第三ブチル−ｍ−クレゾール）、２，２’−エチリデンビス（４，６―ジ第三ブチルフェノール）、２，２’−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、テトラキス〔３−（３，５−ジ第三ブチル−４−ヒドロキシフェニル）プロピオン酸メチル〕メタン、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５，５〕ウンデカン、トリエチレングリコールビス〔（３−第三ブチル−４−ヒドロキシ−５−メチルフェニル）プロピオネート〕等が挙げられる。これらのフェノール系酸化防止剤の添加量は、合成樹脂１００質量部に対して、０．００１〜１０質量部であることが好ましく、０．０５〜５質量部であることがより好ましい。
【００７１】
リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４’−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２’−メチレンビス（４，６−第三ブチルフェニル）−２−エチルヘキシルホスファイト、２，２’−メチレンビス（４，６−第三ブチルフェニル）−オクタデシルホスファイト、２，２’−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−エチル−２−ブチルプロピレングリコールと２，４，６−トリ第三ブチルフェノールのホスファイト等が挙げられる。これらのリン系酸化防止剤の添加量は、合成樹脂１００質量部に対して０．００１〜１０質量部であることが好ましく、０．０５〜５質量部であることがより好ましい。
【００７２】
チオエーテル系酸化防止剤としては、例えば、チオジプロピオン酸ジラウリル、チオジプロピオン酸ジミリスチル、チオジプロピオン酸ジステアリル等のジアルキルチオジプロピオネート類、および、ペンタエリスリトールテトラ（β−アルキルチオプロピオン酸）エステル類が挙げられる。これらのチオエーテル系酸化防止剤の添加量は、合成樹脂１００質量部に対して、０．００１〜１０質量部であることが好ましく、０．０５〜５質量部であることがより好ましい。
【００７３】
紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２’−ヒドロキシ−５’−メチルフェニル）ベンゾトリアゾール、２−（２’−ヒドロキシ−３’，５’−ジ第三ブチルフェニル）−５−クロロベンゾトリアゾ−ル、２−（２’−ヒドロキシ−３’−第三ブチル−５’−メチルフェニル）−５−クロロベンゾトリアゾ−ル、２−（２’−ヒドロキシ−５’−第三オクチルフェニル）ベンゾトリアゾ−ル、２−（２’−ヒドロキシ−３’，５’−ジクミルフェニル）ベンゾトリアゾ−ル、２，２’−メチレンビス（４−第三オクチル−６−（ベンゾトリアゾリル）フェノール）、２−（２’−ヒドロキシ−３’−第三ブチル−５’−カルボキシフェニル）ベンゾトリアゾール等の２−（２’−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２’−エトキシオキザニリド、２−エトキシ−４’−ドデシルオキザニリド等の置換オキザニリド類；エチル−α−シアノ−β、β−ジフェニルアクリレート、メチル−２−シアノ−３−メチル−３−（ｐ−メトキシフェニル）アクリレート等のシアノアクリレート類；２−（２−ヒドロキシ−４−オクトキシフェニル）−４，６−ビス（２，４−ジ第三ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ第三ブチルフェニル）−ｓ−トリアジン等のトリアリールトリアジン類が挙げられる。これらの紫外線吸収剤の添加量は、合成樹脂１００質量部に対して、０．００１〜３０質量部であることが好ましく、０．０５〜１０質量部であることがより好ましい。
【００７４】
ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１，２，２，６，６−ペンタメチル−４−ピペリジルメタクリレート、ポリ〔｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕、１，２，３，４−ブタンカルボン酸／２，２−ビス（ヒドロキシメチル）−１，３−プロパンジオール／３−ヒドロキシ−２，２−ジメチルプロパナール／１，２，２，６，６−ペンタメチル−４−ピペリジニルエステル重縮合物、ビス（１，２，２，６，６−ペンタメチル−４−ピペリジル）＝デカンジオアート／メチル＝１，２，２，６，６−ペンタメチル−４−ピペリジル＝セバカート混合物、２，２，６，６−テトラメチル−４−ピペリジルメタクリレート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス［２，４−ビス（Ｎ−ブチル−Ｎ−（２，２，６，６−テトラメチル−４−ピペリジル）アミノ）−ｓ−トリアジン−６−イル］−１，５，８，１２−テトラアザドデカン、１，５，８，１２−テトラキス［２，４−ビス（Ｎ−ブチル−Ｎ−（１，２，２，６，６−ペンタメチル−４−ピペリジル）アミノ）−ｓ−トリアジン−６−イル］−１，５，８，１２−テトラアザドデカン、１，６，１１−トリス［２，４−ビス（Ｎ−ブチル−Ｎ−（２，２，６，６−テトラメチル−４−ピペリジル）アミノ−ｓ−トリアジン−６−イルアミノ］ウンデカン、１，６，１１−トリス［２，４−ビス（Ｎ−ブチル−Ｎ−（１，２，２，６，６−ペンタメチル−４−ピペリジル）アミノ−ｓ−トリアジン−６−イルアミノ］ウンデカン、３，９−ビス〔１，１−ジメチル−２−｛トリス（２，２，６，６−テトラメチル−４−ピペリジルオキシカルボニル）ブチルカルボニルオキシ｝エチル〕−２，４，８，１０−テトラオキサスピロ〔５．５〕ウンデカン、３，９−ビス〔１，１−ジメチル−２−｛トリス（１，２，２，６，６−ペンタメチル−４−ピペリジルオキシカルボニル）ブチルカルボニルオキシ｝エチル〕−２，４，８，１０−テトラオキサスピロ〔５．５〕ウンデカン、ビス（１−ウンデシルオキシ−２，２，６，６−テトラメチルピペリジン−４−イル）カーボネート、２，２，６，６−テトラメチル−４−ピペリジルヘキサデカノエート、２，２，６，６−テトラメチル−４−ピペリジルオクタデカノエート等のヒンダードアミン化合物が挙げられる。これらのヒンダードアミン系光安定剤の添加量は、合成樹脂１００質量部に対して０．００１〜３０質量部であることが好ましく、０．０５〜１０質量部であることがより好ましい。
【００７５】
また、合成樹脂としてポリオレフィン系樹脂を使用する場合は、本発明の効果を損なわない範囲で、必要に応じてさらに、ポリオレフィン樹脂中の残渣触媒を中和するために、公知の中和剤を添加することが好ましい。中和剤としては、例えば、ステアリン酸カルシウム、ステアリン酸リチウム、ステアリン酸ナトリウム等の脂肪酸金属塩、または、エチレンビス（ステアロアミド）、エチレンビス（１２−ヒドロキシステアロアミド）、ステアリン酸アミド等の脂肪酸アミド化合物が挙げられ、これら中和剤は混合して用いてもよい。
【００７６】
本発明の合成樹脂組成物には、その他の添加剤として、必要に応じてさらに、本発明の効果を損なわない範囲で、芳香族カルボン酸金属塩、脂環式アルキルカルボン酸金属塩、ｐ−第三ブチル安息香酸アルミニウム、芳香族リン酸エステル金属塩、ジベンジリデンソルビトール類等の造核剤、金属石鹸、ハイドロタルサイト、トリアジン環含有化合物、金属水酸化物、リン酸エステル系難燃剤、縮合リン酸エステル系難燃剤、ホスフェート系難燃剤、無機リン系難燃剤、（ポリ）リン酸塩系難燃剤、ハロゲン系難燃剤、シリコン系難燃剤、三酸化アンチモン等の酸化アンチモン、その他の無機系難燃助剤、その他の有機系難燃助剤、充填剤、顔料、滑剤、発泡剤、帯電防止剤等を添加してもよい。
【００７７】
トリアジン環含有化合物としては、例えば、メラミン、アンメリン、ベンズグアナミン、アセトグアナミン、フタロジグアナミン、メラミンシアヌレート、ピロリン酸メラミン、ブチレンジグアナミン、ノルボルネンジグアナミン、メチレンジグアナミン、エチレンジメラミン、トリメチレンジメラミン、テトラメチレンジメラミン、ヘキサメチレンジメラミン、１，３−ヘキシレンジメラミン等が挙げられる。
【００７８】
金属水酸化物としては、例えば、水酸化マグネシウム、水酸化アルミニウム、水酸化カルシウム、水酸化バリウム、水酸化亜鉛、キスマー５Ａ（水酸化マグネシウム：協和化学工業（株）製）等が挙げられる。
【００７９】
リン酸エステル系難燃剤としては、例えば、トリメチルホスフェート、トリエチルホスフェート、トリブチルホスフェート、トリブトキシエチルホスフェート、トリスクロロエチルホスフェート、トリスジクロロプロピルホスフェート、トリフェニルホスフェート、トリクレジルホスフェート、クレジルジフェニルホスフェート、トリキシレニルホスフェート、オクチルジフェニルホスフェート、キシレニルジフェニルホスフェート、トリスイソプロピルフェニルホスフェート、２−エチルヘキシルジフェニルホスフェート、ｔ−ブチルフェニルジフェニルホスフェート、ビス−（ｔ−ブチルフェニル）フェニルホスフェート、トリス−（ｔ−ブチルフェニル）ホスフェート、イソプロピルフェニルジフェニルホスフェート、ビス−（イソプロピルフェニル）ジフェニルホスフェート、トリス−（イソプロピルフェニル）ホスフェート等が挙げられる。
【００８０】
縮合リン酸エステル系難燃剤の例としては、１，３−フェニレンビス（ジフェニルホスフェート）、１，３−フェニレンビス（ジキシレニルホスフェート）、ビスフェノールＡビス（ジフェニルホスフェート）等が挙げられる。
【００８１】
（ポリ）リン酸塩系難燃剤の例としては、ポリリン酸アンモニウム、ポリリン酸メラミン、ポリリン酸ピペラジン、ピロリン酸メラミン、ピロリン酸ピペラジン等の（ポリ）リン酸のアンモニウム塩やアミン塩が挙げられる。
【００８２】
その他の無機系難燃助剤としては、例えば、酸化チタン、酸化アルミニウム、酸化マグネシウム、ハイドロタルサイト、タルク、モンモリロナイト等の無機化合物、およびその表面処理品が挙げられ、例えば、ＴＩＰＡＱＵＥ  Ｒ−６８０（酸化チタン：石原産業（株）製）、キョーワマグ１５０（酸化マグネシウム：協和化学工業（株）製）、ＤＨＴ−４Ａ（ハイドロタルサイト：協和化学工業（株）製）、アルカマイザー４（亜鉛変性ハイドロタルサイト：協和化学工業（株）製）等の種々の市販品を用いることができる。また、その他の有機系難燃助剤としては、例えば、ペンタエリスリトールが挙げられる。
【００８３】
その他、本発明の合成樹脂組成物には、本発明の効果を損なわない範囲で、必要に応じて、通常合成樹脂に使用される添加剤、例えば、架橋剤、防曇剤、プレートアウト防止剤、表面処理剤、可塑剤、滑剤、難燃剤、蛍光剤、防黴剤、殺菌剤、発泡剤、金属不活性剤、離型剤、顔料、加工助剤、酸化防止剤、光安定剤等を、本発明の効果を損なわない範囲で配合することができる。
【００８４】
本発明の樹脂組成物に配合される添加剤は、合成樹脂に直接添加してもよく、本発明の核剤に配合してから、合成樹脂に添加してもよい。
【００８５】
本発明の成形品は、本発明の合成樹脂組成物から得られるものである。本発明の合成樹脂組成物を成形することにより、優れた透明性を有した成形体を効率良く得ることができる。成形方法としては、特に限定されるものではなく、押出加工、押出成形、カレンダー加工、射出成形、真空成形、ロール、圧縮成形、ブロー成形、回転成形等が挙げられ、樹脂板、シート、フィルム、ボトル、棒、容器、繊維、異形品等の種々の形状の成形品を得ることができる。
【実施例】
【００８６】
以下、本発明を、実施例を用いてさらに詳細に説明するが、本発明はこれらに限定されるものではない。【００８７】
〔一般式（１）で表される化合物の合成〕
核剤（化合物Ｎｏ．５）の合成
水３００ｍＬに水酸化ナトリウム４．８ｇ、フェノール１１．２９ｇを溶解した溶液を調整した。別のフラスコでシアヌル酸クロリド１１．１ｇをアセトン３００ｍＬに溶解し、氷浴で５℃まで冷却した。調整したフェノール溶液を３０分かけて系内の温度が１０℃以下に保たれるようゆっくり滴下し、滴下後室温にて１時間撹拌した。その後、反応液に水３００ｍＬを加え、沈殿をろ別、蒸留水で洗浄し、減圧で乾燥させ、白色固体を得た。【００８８】
その後、別のフラスコに４−ヒドロキシベンズアミド２．０６ｇ、炭酸ナトリウム１．５９ｇを蒸留水６０ｍＬ／アセトン９０ｍＬ混合溶媒に溶解させ、先ほどの白色固体を４．４９ｇ加え室温で３時間撹拌した。その後水を１２０ｍＬ加え生じた沈殿をろ別、蒸留水で洗浄、乾燥させることで化合物Ｎｏ．５を白色固体として約５ｇ得た。【００８９】
同様の手順で、表１〜８記載の化合物Ｎｏ．１〜Ｎｏ．４、Ｎｏ．６〜Ｎｏ．１１、Ｎｏ．３０〜Ｎｏ．３５、Ｎｏ．４９〜Ｎｏ．５９を合成した。【００９０】
〔実施例１〜５１〕
ポリプロピレン（メルトフローレート＝１２ｇ／１０分）１００質量部に対し、テトラキス［３−（３，５−ジ第三ブチル−４−ヒドロキシフェニル）プロピオニルオキシメチル］メタン（フェノール系酸化防止剤  アデカスタブＡＯ−６０（株）ＡＤＥＫＡ製）０．０５質量部、トリス（２，４−ジ第三ブチルフェニル）ホスファイト（リン系酸化防止剤  アデカスタブ２１１２（株）ＡＤＥＫＡ製）０．１質量部、ステアリン酸カルシウム（滑剤）０．０５質量部、および下記の表１〜８に記載の核剤を、表１〜８記載の配合量（質量部）、ヘンシェルミキサー（ＦＭ２００；三井鉱山株式会社製）で１０００ｒｐｍ、１分間混合し、２軸押出機（（株）日本製鋼所製  ＴＥＸ−２８Ｖ）を用いて、２２０℃、１５０ｒｐｍのスクリュー速度の加工条件で押出加工してペレットを製造した。得られたペレットについて、８０℃で４時間乾燥後、下記の評価を実施した。なお、核剤としては、混合前に、乳鉢で粉砕し、３００μｍのメッシュを通過したもののみを使用した。【００９１】
ただし、実施例３については、上記ステアリン酸カルシウム（滑剤）０．０５質量部を配合しないこと以外は、実施例１と同様にしてペレットを製造し、評価を実施し、実施例４については、上記ステアリン酸カルシウム（滑剤）０．０５質量部を配合しないこと以外は、実施例２と同様にしてペレットを製造し、評価を実施した。【００９２】
〔比較例１〕
核剤を配合しないこと以外は、実施例１と同様にして、比較例１を評価した。【００９３】
〔比較例２〕
上記ステアリン酸カルシウム（滑剤）０．０５質量部を配合しないこと以外は、比較例１と同様にして評価した。【００９４】
〔比較例３、４〕
核剤として、下記比較化合物−１、−２を使用した以外は、実施例１と同様にして、比較例３、４を評価した。【００９５】
2020067144.tif 000016
【００９６】
〔結晶化温度測定方法〕
各ペレットを、示差走査熱量測定機（ダイアモンド；パーキンエルマー社製）にて、５０℃／ｍｉｎの速度で２３０℃まで昇温し、１０分間保持後−１０℃／ｍｉｎの速度で５０℃まで冷却して得られたチャートにおいて、冷却過程で現れる発熱ピークのピークトップを結晶化温度とした。これらの結果について下記の表１〜８に併記する。【００９７】
〔透明性評価（Ｈａｚｅ値）〕
各ペレットを、射出成型機（ＥＣ１００−２Ａ；東芝機械株式会社製）にて、２００℃の射出温度および４０〜６０ＭＰａの射出圧力で金型に４０秒間充填し、４０℃の金型内で２０秒間冷却後金型からシートを取り出す条件で射出成形を行って、一辺が６０ｍｍ四方の正方形で厚みが１ｍｍのシートを得た。得られたシートは射出成形後ただちに槽内温度が２３℃である恒温槽で１週間静置した後、ヘイズ・ガード２（株式会社東洋精機製作所製）にて、試験片のＨａｚｅ値を求めた。なお、この数値が低いほど試験片の透明性は良好であることを示す。これらの結果について下記の表１〜８に併記する。【００９８】
〔曲げ弾性率評価〕
各ペレットを、射出成型機（ＥＣ１００−２Ａ；東芝機械株式会社製）にて、２００℃の射出温度および４０〜６０ＭＰａの射出圧力で金型に４０秒間充填し、４０℃の金型内で２０秒間冷却後金型から取り出す条件で射出成形を行って、長さ８０ｍｍ、幅１０ｍｍ、厚み４ｍｍの曲げ試験片を作成した。得られた曲げ試験片は射出成形後ただちに槽内温度が２３℃である恒温槽で１週間静置した後、曲げ試験機（株式会社島津製作所製；ＡＧ−ＩＳ）にて、曲げ弾性率（ＭＰａ）を求めた。これらの結果について下記の表１〜８に併記する。【００９９】
〔荷重たわみ温度（ＨＤＴ）〕
各ペレットを、射出成型機（ＥＣ１００−２Ａ；東芝機械株式会社製）にて、２００℃の射出温度および４０〜６０ＭＰａの射出圧力で金型に４０秒間充填し、４０℃の金型内で２０秒間冷却後金型から取り出す条件で射出成形を行って、長さ８０ｍｍ、幅１０ｍｍ、厚み４ｍｍのＨＤＴ試験片を作成した。得られたＨＤＴ試験片は射出成形後ただちに槽内温度が２３℃である恒温槽で１週間静置した後、自動ＨＤＴ試験装置（東洋精機（株）製）にて、フラットワイズ法で測定した。昇温速度１２０℃／ｈおよび曲げ応力１．８ＭＰａで試験を行い、荷重による試験片の変異量が０．３４ｍｍに達した温度を荷重たわみ温度（ＨＤＴ）とした。これらの結果について下記の表１〜８に併記する。 【０１００】
【表１】
2020067144.tif 000017
【０１０１】
【表２】
2020067144.tif 000018
【０１０２】
【表３】
2020067144.tif 000019
【０１０３】
【表４】
2020067144.tif 000020
【０１０４】
【表５】
2020067144.tif 000021
【０１０５】
【表６】
2020067144.tif 000022
【０１０６】
【表７】
2020067144.tif 000023
【０１０７】
【表８】
2020067144.tif 000024
【０１０８】
表１〜８中に示す結果から、本発明の核剤により、合成樹脂の透明性が改善できていることがわかる。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
下記一般式（１）で表されるトリアジン化合物の１種以上を含有することを特徴とする核剤。
2020067144.tif 000027
（一般式（１）中、Ａｒ１、Ａｒ２およびＡｒ３は、それぞれ独立に、無置換のフェニル基または置換基を有するフェニル基を表す。）
【請求項２】
前記一般式（１）において、置換基を有するフェニル基の置換基の数が１である請求項１記載の核剤。
【請求項３】
前記一般式（１）において、置換基を有するフェニル基の置換基の位置がパラ位である請求項２記載の核剤。
【請求項４】
前記一般式（１）のＡｒ１、Ａｒ２およびＡｒ３がすべて異なった基である請求項１〜３のうちいずれか一項記載の核剤。
【請求項５】
前記一般式（１）のＡｒ１およびＡｒ２が同一の基であり、Ａｒ３がＡｒ１およびＡｒ２とは異なった基である１〜３のうちいずれか一項記載の核剤。
【請求項６】
前記一般式（１）のＡｒ１およびＡｒ２が、無置換のフェニル基である請求項５記載の核剤。
【請求項７】
前記一般式（１）のＡｒ１、Ａｒ２およびＡｒ３が、すべて置換基を有するフェニル基である請求項１〜５のうちいずれか一項記載の核剤。
【請求項８】
前記一般式（１）のＡｒ１およびＡｒ２の有する置換基が同一であり、Ａｒ３の有する置換基が、Ａｒ１およびＡｒ２の有する置換基とは異なる請求項７記載の核剤。
【請求項９】
前記一般式（１）の置換基を有するフェニル基のうち少なくとも１つが、構造中にカルボニル基を有する置換基を有する請求項１〜８のうちいずれか一項記載の核剤。
【請求項１０】
前記一般式（１）のＡｒ３が、構造中にカルボニル基を有する置換基を有する請求項９記載の核剤。
【請求項１１】
合成樹脂と、請求項１〜１０のうちいずれか一項記載の核剤と、を含有することを特徴とする合成樹脂組成物。
【請求項１２】
前記核剤の含有量が、前記合成樹脂１００質量部に対して、０．００１〜１０質量部である請求項１１記載の合成樹脂組成物。
【請求項１３】
前記合成樹脂がポリオレフィン系樹脂である請求項１１または１２記載の合成樹脂組成物。
【請求項１４】
請求項１１〜１３のうちいずれか一項記載の合成樹脂組成物から得られることを特徴とする成形体。
【国際調査報告】
2020067144.tif 000028
2020067144.tif 000029
2020067144.tif 000030
2020067144.tif 000031